Brevet FR2810159A1 — publié le 20011214

COUCHE ÉPAISSE DE NITRURE DE GALLIUM OU DE NITRURE MIXTE DE GALLIUM ET D'UN AUTRE MÉTAL, PROCEDE DE PRÉPARATION, ET DISPOSITIF ÉLECTRONIQUE OU OPTOÉLECTRONIQUE COMPRENANT UNE TELLE COUCHE DESCRIPTION L'invention concerne les couches épaisses, monocristallines de nitrure de gallium ou de nitrure mixte de gallium et d'un autre métal, ainsi que -leur procédé de préparation. L'invention a trait, en outre, aux dispositifs électroniques ou optoélectroniques comprenant de telles couches. Le domaine technique de l'invention peut être défini de manière générale comme celui de la préparation de couches de matériaux semi-conducteurs à base de nitrures sur un substrat. Les matériaux semi-conducteurs à base de nitrures des éléments des groupes III à V du tableau periodique occupent et occuperont une place de plus en plus importante dans les domaines de l'électronique et de l'optoélectronique. Le domaine d'application de matériaux semi-conducteurs à base de nitrures couvre effet, un large spectre qui s'étend des diodes lasers jusqu'aux transistors capables de fonctionner haute fréquence et haute température, en passant par photodétecteurs ultraviolets, les dispositifs à ondes acoustiques de surface et les diodes électroluminescentes (DEL). Dans ces composants, le substrat le plus couramment utilisé pour la croissance des nitrures saphir et, dans une moindre mesure, le carbure de silicium SiC. Ces deux matériaux et notamment le saphir présentent un certain nombre d'inconvénients. Les inconvénients du saphir sont qu'il isolant électrique et un mauvais conducteur thermique, tandis que les inconvénients du SiC sont qu'il est cher et de qualité variable. I1 a donc eté envisagé de les remplacer par le silicium qui possède des avantages évidents, aussi bien d'un point de- economique que technique par rapport aux deux matériaux précités. En effet, entre autres proprietes intéressantes, le silicium est un bon conducteur thermique, et il peut être facilement éliminé par voie chimique. Par ailleurs, du fait qu'il existe d'ores déjà une filière technologique sur silicium parfaitement maîtrisée à l'échelle industrielle, et que son coût est très nettement inférieur à ceux du saphir et du SiC, le silicium est le substrat de choix pour une production de masse à bas coût. La croissance de nitrures, tels que le nitrure de gallium, sur des substrats en silicium se heurte aux problèmes dus aux différences importantes existant entre les paramètres de maille et le coefficient de dilatation thermique du substrat du nitrure. Pour faire croître une couche de nitrure, tel que le GaN, de bonne qualité, / il est donc communément admis qu'il faut, au préalable, déposer sur le substrat de silicium une fine couche, par exemple, d'AlAs, de sic d'AIN, dite couche tampon , d'une epaisseur de quelques dizaines de nanomètres. Cette couche recouvre continûment le substrat et permet à la couche de de croître de façon bidimensionnelle. Cependant, du fait du désaccord, mentionné plus haut, du paramètre de maille et du coefficient de dilatation thermique entre le silicium et le GaN, les couches de GaN sur substrat silicium se trouvent en extension. valeur de cette contrainte extensive, générée lors du refroidissement suivant la croissance, augmente _avec l'épaisseur de la couche de nitrure, tel que GaN, et il se forme des craquelures dans cette couche, au-delà d'une épaisseur critique, généralement supérieure à 1 MM. Par conséquent, les couches de nitrures, telles que les couches de GaN épitaxiées sur un substrat en silicium, sont soit fines et sans craquelures, soit épaisses, mais craquées. Dans les deux cas, ces couches sont difficilement utilisables. Le même problème se rencontre dans le cas de la croissance de couches de nitrures, tels que le GaN, sur les substrats en carbure de silicium Sic. I1 est évident qu'en augmentant l'épaisseur de la couche de GaN, on améliore aussi bien les propriétés structurales, optiques, qu'électriques. De ce fait, la préparation de couches de nitrures, notamment de GaN, épaisses, sans craquelures, sur un substrat en silicium, est d'unlintérêt fondamental. Afin d'éliminer les craquelures et de limiter la contrainte extensive des couches de GaN sur silicium, le document de S. A. NIKISHIN, N. N. FALEEV, V. G. ANTIPOV, S. FRANCOEUR, L. GRAVE DE PERALTA, G. A. SERYOGIN, H. TEMKIN, T. I. PROKOFYEVA, M. HOLTZ et S. N. G. CHU, APPL. PHYS. LETT. 75, 2 073 (1 ) indique que le mode de croissance de la fine couche tampon d'AIN, déposée sur le substrat de silicium, doit transiter le plus rapidement possible vers un mode croissance bidimensionnel. Des couches de GaN sans craquelures, d'une épaisseur pouvant aller jusqu'à 2,2 sont ainsi obtenues. I1 s'avère que cette augmentation de l'épaisseur critique d'apparition des craquelures est due un prétraitement de la surface du substrat de silicium qui consiste à exposer la surface de silicium désoxydée pendant quelques secondes à l'ammoniac avant de déposer une monocouche d'aluminium et de commencer la croissance de la couche tampon d'AIN. En outre, avec ce prétraitement, la croissance de la couche tampon d'AIN transite plus rapidement vers un mode de croissance bidimensionnel. Cependant, les couches ainsi préparées présentent encore une légère contrainte résiduelle extensive, et au-delà d'environ 2 Mm, les couches craquent. I1 existe donc un besoin pour des couches monocristallines épaisses et continues, c'est-à-dire sans craquelures, de nitrure de gallium et de ses alliages, sur un substrat susceptible d'occasionner des contraintes extensives dans les couches. I1 existe, en outre, un besoin pour un procédé de préparation de telles couches sur un tel substrat, qui soit, entre autres, fiable, simple, reproductible, et peu coûteux. Le de la présente invention est de répondre, entre autres, à l'ensemble des besoins mentionnés ci-dessus et de fournir une couche et un procédé de preparation qui ne présentent pas les inconvénients, défauts, limitations et désavantages des couches et procédé de l'art antérieur. Plus précisément, le but de la présente invention est de fournir des couches monocristallines de nitrure de gallium et de ses alliages, qui soient épaisses et exemptes de craquelures. Ce but et d'autres encore, sont atteints, conformément à l'invention par une couche monocristalline, epaisse, sans craquelure, de nitrure de gallium ou de nitrure mixte de gallium et d'un autre métal, sur un substrat susceptible d'occasionner des contraintes extensives dans la couche, ledit substrat étant recouvert d couche tampon ; dans laquelle au moins une couche d'un matériau présentant un désaccord de paramètre de maille avec ledit nitrure de gallium ou ledit nitrure mixte de gallium et d'un autre métal est intercalée dans la couche de nitrure de gallium ou de nitrure mixte de gallium et d'un autre métal. Par désaccord de paramètre de maille, on entend généralement dans ce cas que le paramètre de maille du matériau de la couche intercalaire est inférieur au paramètre de maille du nitrure de gallium ou du nitrure mixte de gallium et d'un autre métal. Plus précisément, désaccord de paramètre de maille ne veut pas dire nécessairement que le paramètre de maille de la couche intercalaire est inférieur au paramètre de maille de la couche de nitrure. Mais, dans le cas présent, et pour but recherché, quelle que soit la couche intercalaire et quelle que soit la couche de nitrure, le paramètre de maille de la couche intercalaire devra, de préférence, être inférieur â celui de la couche de nitrure. Par couche épaisse, selon l'invention, on entend généralement une couche d'une épaisseur supérieure ou égale â 2 Mm, par exemple de 2 à 5 Mm, de préférence de plus de 2 à 5 Mm, de préférence encore de 3 à 5 Mm. Les couches de 'invention se différencient fondamentalement des couches de l'art antérieur en ce sens qu'elles présentent au moins une couche intercalaire présentant un désaccord de paramètre de maille avec le nitrure de gallium ou le nitrure mixte de gallium et d'un autre métal. Le désaccord paramètre de maille est tel que la ou les couche(s) nitrures supérieure(s) se trouvent en compression pendant la croissance. Cette compression compense, voire annule, la contrainte extensive qui se produit lors du refroidissement, et les couches de nitrure de gallium ou de nitrure mixte de gallium et d'un autre métal peuvent, à la fois, de manière totalement surprenante être épaisses et sans craquelures, en d'autres termes, continues, sur un substrat susceptible d'occasionner des contraintes extensives dans la couche. A la différence des couches du document de NIKISHIN et al., les couches, selon 1 invention, comprennent, outre la couche tampon, une autre couche intercalaire, au sein même du matériau de gallium ou de nitrure mixte de gallium et d'un autre métal, qui permet éliminer effectivement les craquelures que la couche tampon, seule, ne permet pas d'éviter En d'autres termes, la couche intercalaire selon 'invention permet d'augmenter sensiblement l'épaisseur critique d'apparition des craquelures par rapport à l'utilisation de la seule couche tampon. Cela signifie que la couche intercalaire permet d'imposer une plus forte contrainte compressive qui vient compenser exactement, ou en partie, la contrainte extensive qui s'établit lors du refroidissement. De ce fait, les couches, selon l'invention, ont une épaisseur exempte de craquelures, qui n'a jamais pu être atteinte dans l'art antérieur, puisque dans le document cité plus haut, 'épaisseur maximum des couches sans craquelures est seulement 2 um, alors qu'elle peut atteindre 3 Mm, voire plus, c'est-à dire jusqu'à 5 Mm, selon l'invention Avantageusement, les nitrures mixtes de gallium sont choisis parmi les nitrures mixtes de gallium avec l'aluminium ou l'indium. Le substrat peut être tout substrat utilisé dans ce domaine de la technique, et serait susceptible d'occasionner des contraintes extensives dans la couche, mais il s'agit, de préférence, d'un substrat choisi parmi les substrats en silicium et en carbure de silicium. Précisément, grâce à l'invention, on dispose maintenant de couches épaisses, sans craquelures sur de tels substrats. Ces substrats présentent, par ailleurs, de nombreux avantages, mais inconvénients liés aux contraintes générées etaient tels que l'utilisation de tels substrats, malgré ces avantages, était proscrite dans l'art antérieur. Les substrats en carbure de silicium s avèrent être particulièrement adaptés aux types de composants que l'on souhaite réaliser avec les nitrures. Le substrat en silicium est, de préference, substrat en silicium orienté suivant le plan (111), de préférence également le silicium est désoxydé La couche tampon est, de préférence, une couche d'AIN, de préférence, en outre, cette couche est une couche fine d'une épaisseur généralement de 1 à 10 nm. La couche intercalaire peut être en un matériau identique ou différent de celui de la couche tampon. Cependant, la couche intercalaire est généralement une couche d'AIN. L'épaisseur de ladite couche intercalaire est généralement de 100 à 300 nm. La couche selon l'invention peut comporter de 1 à 5 couches intercalaires. L'invention concerne aussi un procédé pour la préparation d'une couche monocristalline, épaisse, sans craquelures, de nitrure de gallium ou de nitrure mixte de gallium et d'un autre métal sur un substrat susceptible d'occasionner des contraintes extensives dans la couche, ledit procédé comprenant les étapes successives suivantes . a) exposition éventuelle de la surface du substrat chauffé à de l'ammoniac ; ce traitement est effectué dans le cas où le substrat est en silicium ; b) dépôt d'une monocouche atomique d'aluminium ; c) dépôt d'une couche tampon ; d) croissance d'un dépôt de nitrure de gallium de nitrure mixte de gallium et d'un autre métal ; e) interruption de la croissance du depôt de nitrure de gallium ou de nitrure mixte de gallium et d'un autre métal ; f) croissance d'une couche intercalaire d'un materiau présentant un désaccord de paramètre de maille avec le nitrure de gallium ou le le nitrure mixte de gallium et d'un autre métal ; g) répétition éventuelle des étapes à f) ; h) poursuite de la croissance du dépôt de nitrure de gallium ou de nitrure mixte de gallium et d'un autre métal jusqu'à l'épaisseur finale souhaitée de la couche de nitrure de gallium ou de nitrure mixte de gallium et d'un autre métal. i) refroidissement du substrat et la couche de nitrure de gallium ou de nitrure mixte de gallium et d'un autre métal. L'étape fondamentale du procédé selon l'invention, qui le différencie de manière essentielle des procédés de l'art antérieur, est l'étape f). Comme on l'a déjà indiqué plus haut, le fait d'intercaler au moins une couche d'un matériau présentant un désaccord de paramètre de maille avec le nitrure de gallium, c'est-à-dire généralement un paramètre de maille plus petit que le nitrure de gallium ou que le nitrure mixte de gallium dans la couche de GaN ou de nitrure mixte gallium et d'un autre métal compense, voire annule, la contrainte extensive apparaissant lors du refroidissement, par exemple, jusqu'à température ambiante, de ce fait, grâce au procédé de l'invention, peut préparer des couches épaisses, sans craquelures continues, sur un substrat susceptible d'occasionner d'induire, des contraintes extensives dans la couche En effet, le procédé l'invention, du fait de l'étape supplémentaire qu il comporte par rapport aux procédés de l'art antérieur, permet d'imposer une plus forte contrainte compressive que celle créée dans le procédé de l'art antérieur, décrit dans le document de NIKISHIN et al. Cette contrainte compressive vient compenser exactement ou en partie la contrainte extensive qui s'établit lors du refroidissement avec, pour conséquence, l'obtention de couches qui peuvent être relaxées et dont l'épaisseur critique d'apparition des craquelures est accrue de manière significative, comme on l'a indiqué plus haut. En effet, les couches obtenues, suivant leur épaisseur, ont un état de contrainte différent. couches fines, inférieures à 1 Mm, sont relaxées alors que les couches, supérieures à 1 Mm, sont de nouveau en extension, mais elles ne craquent qu'au-delà 3 Mm. I1 n'était absolument pas prévisible qu'en ajoutant cette étape supplémentaire f) de croissance une couche intercalaire aux étapes connues a), b), c , d) du procédé de l'art antérieur, on puisse ainsi surmonter les inconvénients de l'art antérieur. - En effet, en réalisant notamment, en plus prétraitement de surface a) de l'art antérieur, la croissance d'une couche intercalaire, des couches de grande épaisseur relaxées, ou contraintes, mais non craquées, peuvent être préparées, conformément l'invention. En d'autres termes, bien que les étapes a) c) et d) du procédé de l'invention soient similaires au procédé de l'art antérieur, mentionne plus haut, la comparaison des valeurs de la contrainte residuelle et de l'épaisseur maximum réalisable sans craquelure, qui est généralement de 3 Mm ou plus, dans le cas du présent procédé, contre 2 Mm dans l' antérieur, démontre que l'étape supplémentaire du procédé de l'invention joue un rôle essentiel, décisif pour augmenter la contrainte compressive et compenser davantage l'extension qui se produit lors refroidissement. En outre, le procédé selon l'invention est simple, fiable et reproductible, ainsi, à titre d'exemple, il a été montré que la reproductibilite du procédé était de 100 $ pour une vingtaine de couches réalisées Le substrat, comme mentionné plus haut, peut être tout substrat susceptible d'occasionner des contraintes extensives dans la couche. C'est là un des avantages du procédé de l'invention que de ne pas dépendre a priori du substrat et d'être d une application très générale. En effet, l'étape essentielle où il s'agit d'intercaler une couche, par exemple, AlN dans la couche de nitrure de gallium ou de nitrure mixte de gallium et d'un autre métal, est totalement indépendante du substrat. Les substrats préférés ont été indiqués plus haut. En outre, le procédé selon l'invention peut indifféremment utiliser n'importe quelle technique de croissance pour le dépôt de la couche tampon, la croissance des dépôts de nitrure de gallium ou de nitrure mixte de gallium et d'un autre métal, et pour la croissance de la couche intercalaire. On pourra donc utiliser l'épitaxie par jets moléculaires (EJM) ( MBE ou Molecular Beam Epitaxy, en anglais), le dépôt chimique en phase vapeur d'organométalliques ( MOCVD ou Metalorganic Chemical Vapour Deposition, en anglais), l'êpitaxie en phase vapeur par la méthode aux hydrures ( HVPE ou Hydride Vapour Phase Epitaxy, en anglais), pour la croissance de ces couches et dépôts. De plus, il est possible, grâce au procédé de l'invention, de déposer plusieurs couches intercalaires, par exemple, d'AIN dans la couche de nitrure de gallium ou de nitrure mixte de gallium et d'un autre metal, c'est-à-dire que, comme on l'a mentionné en ), les étapes d) à f) peuvent être répétées, par exemple, de 1 à 5 fois, conduisant alors au dépôt de 2 ' 6 couches intercalaires. Le procédé selon l'invention est donc d'une grande flexibilité, aussi bien du point de vue du choix du substrat, du procédé de croissance des dépôts et couches. Cela n'est pas le cas du procédé de l'art antérieur, que décrit dans le document de NIKISHIN et al., car il est bien évident que dans ce procédé la rapidité de la transition de croissance tridimensionnelle/bidimensionnelle de la couche AlN sera dépendante du substrat et de la technique de croissance utilisés. En outre, ce procédé ne peut s'appliquer qu'une seule fois à l'interface entre le substrat et la couche tampon d'AIN. Le procédé selon l'invention a donc l'avantage de pouvoir s'appliquer, se transposer tel quel, lors de l'utilisation, par exemple, de substrats de carbure de silicium au lieu de substrats de silicium, ces substrats de SiC, on l'a vu, s'avèrent être particulièrement bien adaptés aux types de composants que l'on souhaite réaliser avec les nitrures. L'invention concerne, en outre, un dispositif électronique et/ou optoélectronique comprenant au moins une çouche monocristalline, épaisse, sans craquelures de nitrure de gallium ou de nitrure mixte de gallium et d'un autre métal, selon 'invention, telle que décrite ci-dessus. De tels dispositifs sont, par exemple, les diodes lasers, les transistors capables de fonctionner a haute fréquence et haute température, les photodétecteurs ultraviolets, les dispositifs à ondes acoustiques de surface, les diodes électroluminescentes, etc.. L'inclusion, dans ces dispositifs électroniques, des couches, selon l'invention, améliore grandement les performances, il est, en effet évident qu'en augmentant l'épaisseur de la couche de nitrure de gallium ou de nitrure mixte de gallium et d un autre métal, on améliore, à la fois, les propriétés structurales, optiques et électriques. titre d'exemple, le seul document à ce jour A. T. SCHREMER, J. A. SMART, Y. WANG, 0. AMBACHER, N. C. MacDONALD et R. SHEALY, Appl. Phys. Lett. 76, 736 (2 0), qui fait état de la réalisation de transistors à base hétérostructures nitrures sur substrat silicium mentionne des valeurs de mobilité comprises entre 600 et 700 cm2/Vs, alors qu'en utilisant les couches de l'invention, on obtient des valeurs supérieures à 1 500 cm2/Vs â 300 K. Ceci est essentiellement dû au fait que, dans ce document, on ne peut réaliser de couches supérieures à 0,7 pm, sans éviter la formation de craquelures. Ainsi, les hétérostructures de ce document sont de moins bonne qualité celles réalisées selon l'invention sur des couches d'au moins 2 pm. exemple sur l'amélioration des performances concerne les transistors, mais en réalité, quelle que soit l'application, les dispositifs qui seront réalises à partir des couches épaisses, selon l'invention, auront de meilleures caractéristiques que ceux réalisés sur des couches fines, tout simplement parce que plus l'on s'éloigne de l'interface avec le substrat, plus le matériau épitaxié est de bonne qualité. 'invention va maintenant être décrite de manière plus précise, dans la description détaillée qui va suivre, donnée à titre illustratif et non limitatif, faite en référence aux dessins joints, dans lesquels la figure 1 est un graphique qui schématise pour des dépôts et croissances par MBE, les différentes étapes du procédé de l'invention, en donnant la température T (OC), en fonction du temps t (minutes), cours de ces étapes la figure 2 présente en coupe schématique une couche GaN selon l'invention ; les figures 3A et 3B sont des photographies au microscope optique d'une couche de GaN de 2 Mm d'épaisseur ne comprenant pas de couche intercalaire (non conforme à l'invention), et d'une couche de GaN de 2 Mm d'épaisseur comprenant une couche intercalaire (conforme à l'invention) ; - les figures 4B et 4A sont respectivement des spectres de photoluminescence et de réflectivité obtenus avec du GaN d'épaisseur 1 Mm sans couche intercalaire (non conforme à l'invention) et une couche de GaN de même épaisseur comprenant une couche intercalaire (conforme à l'invention). En ordonnées sont portées des unités arbitraires (u.a) en abscisses est portée l'énergie des photons E (eV) Le procédé selon l'invention et les couches de 1 invention, sont décrits dans ce qui suit. Les substrats utilisés sont de préférence des wafers (ou galettes) de silicium orientés suivant le plan (111). Avant de commencer la croissance, la couche proprement dite, la couche d'oxyde natif qui recouvre le substrat de silicium est évaporée in -situ dans la chambre de croissance par des recuits thermiques rapides, par exemple, jusqu'à 950 . il s'agit là de l'étape dite de désoxydation (étape 0), cette étape n'est pas représentée sur la figure 1. On débute ensuite le procédé selon l'invention (à l'instant 0, sur la figure ). La température du substrat est fixée généralement à, par exemple, 600 C et la surface du silicium est exposée pendant quelques secondes (à savoir généralement de 2 à 10 secondes à de l'ammoniac (étape 1). La température du substrat est ensuite augmentée généralement jusqu'à environ 830 C. Après avoir ramené la température du substrat généralement à 600 C une monocouche atomique d'aluminium est déposée (étape 2). On initie alors la croissance de la couche tampon généralement d'AIN en augmentant la température à 900 C (étape 3). Notons que le procédé, décrit ici, est le procédé EJM ou MBE (Epitaxie par Jets moléculaires). Après un dépôt de 1 à 10 nanomètres, par exemple d'une durée de 30 minutes de couche tampon, la croissance est arrêtée et la température est descendue généralement jusqu'à 780 C. La croissance de GaN ou de nitrure mixte de gallium et d'un autre métal est réalisee à cette température sur la couche tampon, par exemple, d'AIN (étape 4). La croissance de GaN ou de nitrure mixte de gallium et d'un autre métal interrompue généralement après dépôt d'une épaisseur de 100 à 300 nm (par exemple 250 nm sur la figure 1) et la température est portée généralement 900 C pour effectuer la croissance d'une couche intercalaire d'AlN, dans le cas où la couche tampon et la couche intercalaire sont toutes deux constituées d'AIN. Cette couche intercalaire a généralement une épaisseur de 100 â 300 Après la croissance de cette couche intercalaire, on abaisse de nouveau température généralement à 780 C, comme précédemment, pour relancer la croissance de GaN ou de nitrure mixte de gallium et d'un autre métal jusqu'à l'épaisseur finale désirée (étape 6) qui est généralement de 2 à 5 um. I1 est à noter que les différents paramètres, tels que température, durée, réactifs utilisés, etc.,... des étapes de dépôt et de croissance des couches tampon, intercalaires, de GaN ou de nitrure mixte de gallium et d'un autre métal, ainsi que, par exemple, du traitement de surface du substrat sont connus et/ou peuvent être facilement déterminés par 'homme du métier. Les valeurs données plus haut le sont donc à titre indicatif. La figure 1, déjà mentionnée, schématise différentes étapes du procédé ,selon l'invention, après désoxydation du substrat, tandis que la figure 2 présente une coupe schématique de la structure de la couche selon l'invention, ainsi réalisée : avec un substrat (21), par exemple, en Si (111), une couche tampon, par exemple, en AlN (22) et une couche de GaN (23), dans laquelle se trouve intercalée une couche d'AIN (24). L'invention va maintenant être décrite, référence aux exemples suivants donnés à titre illustratif et non limitatif. Exemple 1 Dans cet exemple, on prépare, par épitaxie jets moléculaires (EJM) sur un substrat silicium, une couche de GaN de 2 um d'épaisseur conforme à l'invention, c'est-à-dire avec une couche intercalaire d'AIN d'épaisseur 250 um. On chauffe sous ultravide le substrat de silicium pendant une dizaine d'heures autour de 600 C pour le dégazer. Puis, on l'introduit dans la chambre croissance et on le porte rapidement à une température de l'ordre de 95,0 C, afin d'enlever la couche d'oxyde de silicium qui se trouve en surface. Puis, on abaisse la température à environ 600 C pour exposer la surface de silicium pendant 2 secondes au flux d'ammoniac. Ensuite, on porte la température à 820 C et on 1 abaisse de nouveau autour de 600 C. A cette température, on dépose une monocouche d'aluminium (équivalent à un dépôt de 10 secondes , puis on augmente la température à 650 C. A cette température, on envoie simultanément l'ammoniac et l'aluminium pour faire la couche tampon de nitrure d'aluminium (AlN). Pendant les deux premières minutes, augmente progressivement la température pour atteindre- une température de l'ordre de 900 C et on garde cette température pour faire croître les 5 nanometres d'AIN de couche tampon (soit environ 20 minutes dans nos conditions de croissance). Une fois la couche tampon terminée, on abaisse la température autour de 780 C et on lance la croissance de nitrure de gallium (GaN). On fait croître une couche de GaN de 250 nanomètres (soit environ 15 minutes dans nos conditions de croissance). Une fois ces 250 nm réalisés, on lance la croissance de la couche d'AIN intercalaire. Le début de la croissance se fait à 780 C, mais on augmente rapidement la température à 900 C (la montée en température dure 2 minutes). L'épaisseur de la couche d'AIN intercalaire fait 250 nm (soit environ 2 heures dans nos conditions de croissance). Une fois cette couche terminée, on abaisse la température autour de 780 C et on lance la croissance de la couche de GaN d'épaisseur 2 micromètres soit environ 2 heures. Exemple 2 (comparatif) Dans cet exemple, on prépare, par Epitaxie par Jets Moléculaires (EJM) à des fins de comparaison une couche de GaN de même épaisseur que celle de l'exemple 1 (2 Mm), dans les mêmes conditions que celles l'exemple 1, mais en omettant la couche intercalaire d'AIN. On chauffe sous ultravide le substrat de silicium pendant une dizaine d'heures autour de 600 pour le dégazer. Puis, on l'introduit dans la chambre de croissance et on le porte rapidement à température de l'ordre de 950 C, afin d'enlever la couche oxyde de silicium, qui se trouve en surface. Puis, on abaisse la température à environ 600 C pour exposer la surface de silicium pendant 2 secondes au flux d'ammoniac. Ensuite, on porte la température à 820 C et on l'abaisse de nouveau autour de 600 C. A cette température, on dépose une monocouche d'aluminium (équivalent à un dépôt de 10 secondes), puis augmente la température à 650 C. A cette température on envoie simultanément l'ammoniac et l'aluminium pour faire couche tampon de nitrure d'aluminium (AIN). Pendant les deux premières minutes, on augmente progressivement la température pour atteindre une température de l'ordre de 900 C et on garde cette température pour faire croître les 5 nanomètres d'AIN de la couche tampon (soit environ 20 minutes dans nos conditions de croissance). Une fois la couche tampon terminee, on abaisse la température autour de 780 C et on lance la croissance de la couche de GaN d'epaisseur 2 micromètres, soit environ 2 heures. L'observation des couches préparees dans les exemples 1 et 2 au microscope optique (clichés des figures et 3B) à un grossissement de x montre que la couche de GaN réalisée sans la couche d'AIN intercalaire (exemple 2, figure 3A, comparative, non conforme l'invention) est complètement craquee alors que la couche de GaN réalisée avec couche intercalaire (exemple 1, figure 3B, conforme à l'invention) est, continue, totalement exempte de craquelures. Exemple 3 Dans cet exemple, on prépare épitaxie par jets moléculaires, dans les mêmes conditions que celles l'exemple 1, une couche de GaN de un micromètre d'épaisseur, conforme à l'invention, c'est-à-dire avec une couche intercalaire d'AIN de 250 um d'epaisseur. On chauffe sous ultravide le substrat de silicium pendant une dizaine d'heures autour de 600 C pour le dégazer. Puis, on l'introduit dans la chambre de croissance et on le porte rapidement à une température de l'ordre de 950 C, afin d'enlever la couche d'oxyde de silicium, qui se trouve en surface. Puis, on abaisse la température à environ 600 C pour exposer la surface de silicium pendant 2 secondes au flux d'ammoniac. Ensuite, on porte la température à 820 C et on l'abaisse de nouveau autour de 600 C. cette température, on dépose une monocouche d'aluminium (équivalent à un dépôt de 10 secondes), puis on augmente la température à 650 C. A cette temperature, envoie simultanément l'ammoniac et l'aluminium pour faire la couche tampon de nitrure d'aluminium (AlN). Pendant les deux premières minutes, on augmente progressivement la température pour atteindre une température de l'ordre de 900 C et on garde cette température pour faire croître les cinq nanomètres AlN de la couche tampon (soit environ 20 minutes dans nos conditions de croissance). Une fois la couche tampon terminée, on abaisse la température autour de 780 C et on lance la croissance de nitrure de gallium (GaN). On fait croître une couche de GaN de 250 nanomètres (soit environ 15 minutes dans nos conditions croissance). Une fois ces 250 nm réalisés, on lance la croissance de la couche d'AIN intercalaire. Le début de croissance se fait à 780 C, mais on augmente rapidement la température à 900 C (la montée en température dure 2 minutes). L'épaisseur de la couche d'AIN intercalaire fait 250 nm (soit équivalent à environ 2 heures dans nos conditions de croissance). Une fois cette couche terminée, on abaisse la température autour de 780 C et on lance la croissance de la couche de GaN d'épaisseur 1 um soit équivalent à environ 1 heure. , Exemple 4 (comparatif) On prépare, à des fins de comparaison, couche de GaN de même épaisseur que celle de l'exemple 3 (1 dans les mêmes conditions que l'exemple 3, mais omettant la couche intercalaire d'AIN. On chauffe sous ultravide le substrat de silicium pendant une dizaine d'heures autour de 600 C pour le dégazer. Puis, on l'introduit dans la chambre de croissance et on le porte rapidement à une température de l'ordre de 950 C, afin d'enlever la couche oxyde de silicium, qui se trouve en surface. Puis, abaisse la température à environ 600 C pour exposer la surface de silicium pendant 2 secondes au flux d'ammoniac. Ensuite, on porte la température à 820 C et on l'abaisse de nouveau autour de 600 C. A cette température, on dépose une monocouche d'aluminium (équivalent à un dépôt de 10 secondes), puis on augmente la température à 650 C. A cette température, on envoie simultanément l'ammoniac et l'aluminium pour faire la couche tampon de nitrure d'aluminium (AlN). Pendant les deux premières minutes, on augmente progressivement la température pour atteindre une température de l'ordre de 900 C et on garde cette température pour faire croître les cinq nanomètres d'AIN de la couche tampon (soit environ 20 minutes dans nos conditions de croissance). Une fois la couche tampon terminée, on abaisse la température autour de 780 C et on lance la croissance de la couche de GaN d'épaisseur 1 micromètre soit équivalent à environ 1 heure. Afin de quantifier la contrainte présente dans les couches de GaN, on a combiné des expériences de photo luminescente et de réflectivité réalisées sur couches des exemples 3 et 4. Ces expériences sont classiquement utilisées en physique des semi-conducteurs pour déterminer avec précision l'état contrainte des matériaux. Les spectres obtenus sur les deux couches de GaN d'égale épaisseur (1 pm)- l'une réalisée sans la couche intercalaire (exemple 4) et l'autre réalisée avec la couche intercalaire d'AIN (exemple 3), sont présentés sur les figures 4B et 4A. L'analyse de ces spectres (il s'agit de déterminer précisément la bande interdite du matériau GaN par la position en énergie de l'exciton libre A) montre que la couche de GaN obtenue sans la couche intercalaire d'AIN est en extension alors que la couche de GaN obtenue avec la couche intercalaire d'AIN est relaxée. REVENDICATIONS 1. Couche monocristalline, épaisse, sans craquelure, de nitrure de gallium ou de nitrure mixte de gallium et d'un autre métal, sur un substrat susceptible d'occasionner des contraintes extensives dans la couche, ledit substrat étant recouvert d une couche tampon ; dans laquelle au moins une couche d'un matériau présentant un désaccord de paramètre de maille avec ledit nitrure de gallium ou ledit nitrure mixte de gallium et d'un autre métal est intercalée dans la couche de nitrure de gallium ou de nitrure mixte de gallium et d'un autre métal. 2. Couche selon la revendication 1, dans laquelle le paramètre de maille du matériau de la couche intercalaire est inférieur au paramètre de maille du nitrure de gallium ou du nitrure mixte gallium et d'un autre métal. 3. Couche selon la revendication 1, dont l'épaisseur est supérieure ou égale à 2 Mm. 4. Couche selon la revendication 3, dont 1 épaisseur est de 2 à 5 Mm. 5. Couche selon la revendication 1, dans laquelle le nitrure mixte de gallium et d'un autre metal est choisi parmi les nitrures mixtes de gallium avec l'aluminium ou l'indium. 6. Couche selon la revendication 1, dans laquelle le substrat est choisi parmi les substrats silicium et en carbure de silicium. 7. Couche selon la revendication 1, dans laquelle la couche tampon est une couche d'AIN. 8. Couche selon la revendication 1, dans laquelle la couche intercalaire est une couche d' 9. Couche selon l'une quelconque des revendications 1 à 8, dans laquelle l'épaisseur de la couche intercalaire est de 100 à 300 nm. 10. Couche selon l'une quelconque des revendications 1 à 9, comprenant de 1 à 5 couches intercalaires. 11. Procédé pour la préparation d'une couche monocristalline, épaisse, sans craquelure, de nitrure gallium ou de nitrure mixte de gallium et d'un autre métal, sur un substrat susceptible d'occasionner des contraintes extensives dans la couche, ledit procédé comprenant les étapes successives suivantes a) exposition éventuelle de la surface du substrat chauffé à de l'ammoniac ; b) dépôt d'une monocouche atomique d'aluminium ; c) dépôt d'une couche tampon ; d) croissance d'un dépôt de nitrure de gallium de nitrure mixte de gallium et d'un autre métal ; e) interruption de la croissance du dépôt de nitrure de gallium ou de nitrure mixte de gallium d'un autre métal ; f) croissance d'une couche intercalaire d'un materiau présentant un désaccord de paramètre maille avec le nitrure de gallium ou le nitrure mixte de gallium et d'un autre métal I; g) répétition éventuelle des étapes d) à h) poursuite de la croissance dépôt de nitrure de gallium ou de nitrure mixte de gallium et autre métal jusqu'à l'épaisseur finale souhaitée de la couche de nitrure de gallium ou de nitrure mixte de gallium et d'un autre métal ; i) refroidissement du substrat et de la couche de nitrure de gallium ou de nitrure mixte de gallium et d'un autre métal. 12. Procédé selon la revendication 11,-dans lequel l'épaisseur finale de la couche de nitrure de gallium ou de nitrure mixte de gallium et autre métal est supérieure ou égale à 2 um. 13. Procédé selon la revendication 12, dans lequel l'épaisseur finale de la couche de nitrure de gallium ou de nitrure mixte de gallium et d'un autre métal est de 2 à 5 pm. 14. Procédé selon la revendication 11, dans lequel le nitrure mixte de gallium est choisi parmi les nitrures mixtes de gallium avec l'aluminium ou l'indium. 15. Procédé selon la revendication 11, dans lequel le substrat est choisi parmi les substrats en silicium et en carbure de silicium. 16. Procédé selon la revendication 11, dans lequel la couche tampon est une couche d'AIN. 17. Procédé selon la revendication 11, dans lequel la couche intercalaire est une couche d'AIN. 18. Procédé selon la revendication 11, dans lequel l'epaisseur de la couche intercalaire est de 100 à 300 nm. 19. Procédé selon la revendication 11, dans lequel étapes d) à f) sont répétées de 1 à fois. 20. Procédé selon l'une quelconque des revendications il à 19, dans lequel le dépôt de la couche tampon, la croissance ou dépôt de nitrure de gallium de nitrure mixte de gallium et d' autre métal, et la croissance de la couche intercalaire sont réalisés par Epitaxie par Jets Moléculaires -(MBE), Dépôt Chimique en Phase Vapeur d'Organométalliques (MOCVD) ou Epitaxie en Phase Vapeur par la Méthode aux Hydrures (HVPE). 21. Dispositif électronique ou optoélectronique comprenant au moins une couche selon l'une des revendications 1 à 10.